(57)【要約】      （修正有）【課題】白色光を呈する有機発光材料を用いて生産性が高く、単純な積層構造で白色発光が得られる高信頼性の有機電界発光素子を提供する。【解決手段】有機発光材料として下記一般式（１）で表される化合物を用いる。2005011806.tif 000030〔式中、Ｒ１〜Ｒ２６は好ましくは、水素原子、アルキル基、芳香族炭化水素基、芳香族複素環基、から任意に選ばれた置換基であり、ｎ１は１以上３以下の任意の数である。〕【選択図】なし【特許請求の範囲】
【請求項１】
発光領域を有する有機層が陽極と陰極との間に設けられている有機電界発光素子において、
前記有機層に下記一般式（１）で表される化合物が有機発光材料として含まれていることを特徴とする有機電界発光素子。
【化１】
2005011806.tif 000025
〔式中、Ｒ１〜Ｒ２６は水素原子、ハロゲン原子、ヒドロキシル基、メルカプト基、ニトロ基、アミノ基、シアノ基、アルキル基、アルケニル基、シクロアルキル基、アルコキシ基、アルキルチオ基、シリル基、アルキルシリル基、シロキサニル基、アラルキル基、芳香族炭化水素基、芳香族複素環基、エステル基、アリールオキシ基、ホルミル基、アルコキシカルボニル基およびカルボキシル基から任意に選ばれた置換基であり、ｎ１は１以上３以下の任意の数である。〕
【請求項２】
前記一般式（１）で表される化合物のうち、Ｒ１〜Ｒ２６が水素原子、炭素数１０以下のアルキル基、炭素数１０以下のアルコキシ基、炭素数３０以下の芳香族炭化水素基および炭素数３０以下の芳香族複素環基から任意に選ばれた置換基であることを特徴とする請求項１に記載の有機電界発光素子。
【請求項３】
白色光を呈する有機電界発光素子であることを特徴とする請求項２に記載の有機電界発光素子。
【請求項４】
発光領域を有する有機層が陽極と陰極との間に設けられている有機電界発光素子において、
前記有機層に下記一般式（２）で表される化合物が有機発光材料として含まれていることを特徴とする有機電界発光素子。
【化２】
2005011806.tif 000026
〔式中、Ｒ１〜Ｒ２６は水素原子、ハロゲン原子、ヒドロキシル基、メルカプト基、ニトロ基、アミノ基、シアノ基、アルキル基、アルケニル基、シクロアルキル基、アルコキシ基、アルキルチオ基、シリル基、アルキルシリル基、シロキサニル基、アラルキル基、芳香族炭化水素基、芳香族複素環基、エステル基、アリールオキシ基、ホルミル基、アルコキシカルボニル基およびカルボキシル基から任意に選ばれた置換基である。〕
【請求項５】
前記一般式（２）で表される化合物のうち、Ｒ１〜Ｒ２６が水素原子、炭素数１０以下のアルキル基、炭素数１０以下のアルコキシ基、炭素数３０以下の芳香族炭化水素基および炭素数３０以下の芳香族複素環基から任意に選ばれた置換基であることを特徴とする請求項４に記載の有機電界発光素子。
【請求項６】
白色光を呈する有機電界発光素子であることを特徴とする請求項５に記載の有機電界発光素子。
【請求項７】
前記一般式（２）で表される化合物として、下記構造式（３）で表されるものを用いることを特徴とする請求項４に記載の有機電界発光素子。
【化３】
2005011806.tif 000027
【請求項８】
前記一般式（２）で表される化合物として、下記構造式（４）で表されるものを用いることを特徴とする請求項４に記載の有機電界発光素子。
【化４】
2005011806.tif 000028
【請求項９】
前記一般式（２）で表される化合物として、下記構造式（５）で表されるものを用いることを特徴とする請求項４に記載の有機電界発光素子。
【化５】
2005011806.tif 000029
【発明の詳細な説明】
【技術分野】
【０００１】
本発明は、単純な積層構造で白色近傍の発光を呈する有機電界発光素子に関するものである。
【背景技術】
【０００２】
有機電界発光素子は自発光型の素子であり、高視野角かつ高輝度発光が可能であること、また、薄型であるといった特徴を持つことから、次世代平面ディスプレイや、その平面光源への応用が注目されている。この有機電界発光素子を用いてフルカラーディスプレイの表示を行うには、大きく分けて次の３つの方法が考えられる。
【０００３】
一つの方法は、レッド（Ｒ），グリーン（Ｇ），ブルー（Ｂ）の各発光部を平面状に形成する方法であり、例えばメタルマスクを用いた抵抗加熱方式などによる蒸着により形成する。この製造プロセスは同一基板上にＲＧＢ３種の素子（サブピクセル）をそれぞれ作製し、これを組み合わせて一つの画素とする。このため、微細なピクセル形状の蒸着マスクを作製し、これを基板上に精度よく配置する必要があり、製造プロセスにおける生産性が低く、コスト高であるという問題がある。
【０００４】
もう一つの方法は、単色光、例えば青色の有機発光層と、この青色を赤色や緑色に変換すべく光の出射方向前面に設けられた色変換層とを用いてフルカラー表示を行う方法である。
【０００５】
もう一つの方法は、白色光を呈する有機電界発光素子からの光をカラーフィルターを用いてＲＧＢに分ける方法である。白色発光層にカラーフィルターを組み合わせて任意の発光色を取り出す方法では、蒸着マスクを配列して各発光色を塗り分ける必要がないので簡便であり、また工程数を少なくすることができるので、製造プロセスにおける生産性が高く、コストを抑えることができる。
【０００６】
白色発光を得る方法として、（１）ＲＧＢの発光層を組み合わせる方法と、（２）青緑＋赤、又は青＋黄色〜橙色の２波長の補色関係にある発光を単一もしくは複数発光層から発光させる方法、（３）エキサイプレックス発光を利用した方法、等がある。上記（１）の方法では、青、緑、赤の発光層を積層にして、白色光を得る方法等が提案されている（例えば、特許文献１）。上記（２）の方法では、各色の発光層を２層積層する方法（例えば、特許文献２，３）と、一つの発光層で２色の発光を得る方法（例えば、特許文献４）等がある。上記（３）の方法では、ボロンヒドロキシフェニルピリジン錯体を用いた白色デバイス（例えば、非特許文献１）等が報告されている。
【０００７】
【特許文献１】特開平７−１４２１６９号公報
【特許文献２】特開平６−１５８０３８号公報
【特許文献３】特開平７−６５９５８号公報
【特許文献４】特開平９−２０８９４６号公報
【非特許文献１】Angew.Chem.Int.Ed.2002,41,No. 1
【発明の開示】
【発明が解決しようとする課題】
【０００８】
本発明は、生産性が高く、単純な積層構造で白色近傍の発光を呈する有機電界発光素子を提供することを目的とする。
【課題を解決するための手段】
【０００９】
このため、請求項１に記載の発明は、発光領域を有する有機層が陽極と陰極との間に設けられている有機電界発光素子において、
前記有機層に下記一般式（１）で表される化合物が有機発光材料として含まれていることを特徴とする有機電界発光素子である。
【００１０】
【化６】
2005011806.tif 000002
【００１１】
〔式中、Ｒ１〜Ｒ２６は水素原子、ハロゲン原子、ヒドロキシル基、メルカプト基、ニトロ基、アミノ基、シアノ基、アルキル基、アルケニル基、シクロアルキル基、アルコキシ基、アルキルチオ基、シリル基、アルキルシリル基、シロキサニル基、アラルキル基、芳香族炭化水素基、芳香族複素環基、エステル基、アリールオキシ基、ホルミル基、アルコキシカルボニル基およびカルボキシル基から任意に選ばれた置換基であり、ｎ１は１以上３以下の任意の数である。〕
【００１２】
請求項２に記載の発明は、請求項１に記載の有機電界発光素子において、前記一般式（１）で表される化合物のうち、Ｒ１〜Ｒ２６が水素原子、炭素数１０以下のアルキル基、炭素数１０以下のアルコキシ基、炭素数３０以下の芳香族炭化水素基および炭素数３０以下の芳香族複素環基から任意に選ばれた置換基であることを特徴とする。
【００１３】
請求項３に記載の発明は、請求項２に記載の有機電界発光素子において、白色光を呈する有機電界発光素子であることを特徴とする。
【００１４】
請求項４に記載の発明は、発光領域を有する有機層が陽極と陰極との間に設けられている有機電界発光素子において、
前記有機層に下記一般式（２）で表される化合物が有機発光材料として含まれていることを特徴とする有機電界発光素子である。
【００１５】
【化７】
2005011806.tif 000003
【００１６】
〔式中、Ｒ１〜Ｒ２６は水素原子、ハロゲン原子、ヒドロキシル基、メルカプト基、ニトロ基、アミノ基、シアノ基、アルキル基、アルケニル基、シクロアルキル基、アルコキシ基、アルキルチオ基、シリル基、アルキルシリル基、シロキサニル基、アラルキル基、芳香族炭化水素基、芳香族複素環基、エステル基、アリールオキシ基、ホルミル基、アルコキシカルボニル基およびカルボキシル基から任意に選ばれた置換基である。〕
【００１７】
請求項５に記載の発明は、請求項４に記載の有機電界発光素子において、前記一般式（２）で表される化合物のうち、Ｒ１〜Ｒ２６が水素原子、炭素数１０以下のアルキル基、炭素数１０以下のアルコキシ基、炭素数３０以下の芳香族炭化水素基および炭素数３０以下の芳香族複素環基から任意に選ばれた置換基であることを特徴とする。
【００１８】
請求項６に記載の発明は、請求項５に記載の有機電界発光素子において、白色光を呈する有機電界発光素子であることを特徴とする。
【００１９】
請求項７に記載の発明は、請求項４に記載の有機電界発光素子において、前記一般式（２）で表される化合物として、下記構造式（３）で表されるものを用いることを特徴とする。
【００２０】
【化８】
2005011806.tif 000004
【００２１】
請求項８に記載の発明は、請求項４に記載の有機電界発光素子において、前記一般式（２）で表される化合物として、下記構造式（４）で表されるものを用いることを特徴とする。
【００２２】
【化９】
2005011806.tif 000005
【００２３】
請求項９に記載の発明は、請求項４に記載の有機電界発光素子において、前記一般式（２）で表される化合物として、下記構造式（５）で表されるものを用いることを特徴とする。
【００２４】
【化１０】
2005011806.tif 000006
【００２５】
本発明の上記一般式（１）で表される化合物は、それ自体で白色近傍の発色を呈する、すなわちＲＧＢの各領域にピークトップを有する単一の化合物である。そのため、この化合物を含む発光材料を発光させカラーフィルターを作用させることによって、それぞれＲＧＢの画素に分けることができ、単純な積層構造を持つ有機電界発光素子の作製が可能となる。
また、好適な青色材料をホストとし、この発光材料をドーパントとして用い、Ｂ領域を補正することによってより完成された白色光を得ることが可能となる。
【発明の効果】
【００２６】
本発明によれば、生産性が高く、単純な積層構造で白色発光が得られる高信頼性の有機電界発光素子を提供することができる。
【発明を実施するための最良の形態】
【００２７】
以下に本発明の実施の形態について説明する。
なお、本発明において、「発光領域を有する有機層」としては例えば以下のものが挙げられる。
（１）ホール輸送層、発光層の２層型
（２）ホール輸送層、発光層、電子輸送層の３層型
（３）ホール注入層、ホール輸送層、発光層、電子輸送層、電子注入層の５層型
【００２８】
また、「化合物が有機発光材料として含まれている」とは、一般式（１）の化合物が上記した各層の少なくとも一層に含まれ、発光に寄与していることを意味する。有機層中における本発明の化合物の使用は、一般式（１）の化合物単一の使用でも良く、あるいは一般式（１）の化合物をドーパントとして用い、これとホスト材料とを組み合わせて使用してもよい。
【００２９】
本発明の上記一般式（１）で表される化合物は、式中、Ｒ１〜Ｒ２６が水素原子、ハロゲン原子、ヒドロキシル基、メルカプト基、ニトロ基、アミノ基、シアノ基、アルキル基、アルケニル基、シクロアルキル基、アルコキシ基、アルキルチオ基、シリル基、アルキルシリル基、シロキサニル基、アラルキル基、芳香族炭化水素基、芳香族複素環基、エステル基、アリールオキシ基、ホルミル基、アルコキシカルボニル基およびカルボキシル基から任意に選ばれた置換基であり、ｎ１は１以上３以下の任意の数である。また、好ましくは式中、Ｒ１〜Ｒ２６が水素原子、炭素数１０以下のアルキル基、炭素数１０以下のアルコキシ基、炭素数３０以下の芳香族炭化水素基および炭素数３０以下の芳香族複素環基から任意に選ばれた置換基である。
【００３０】
また、本発明の上記一般式（１）で表される化合物は、式中、ｎ１＝１（上記一般式（２））であって、Ｒ１〜Ｒ２６は水素原子、ハロゲン原子、ヒドロキシル基、メルカプト基、ニトロ基、アミノ基、シアノ基、アルキル基、アルケニル基、シクロアルキル基、アルコキシ基、アルキルチオ基、シリル基、アルキルシリル基、シロキサニル基、アラルキル基、芳香族炭化水素基、芳香族複素環基、エステル基、アリールオキシ基、ホルミル基、アルコキシカルボニル基およびカルボキシル基から任意に選ばれた置換基である。また、好ましくは式中、Ｒ１〜Ｒ２６が水素原子、炭素数１０以下のアルキル基、炭素数１０以下のアルコキシ基、炭素数３０以下の芳香族炭化水素基および炭素数３０以下の芳香族複素環基から任意に選ばれた置換基である。さらに、一般式（２）は、上記構造式（３）〜（５）で表される化合物の他に、下記構造式（６）〜（４２）の化合物が挙げられる。
【００３１】
【化１１】
2005011806.tif 000007
【００３２】
【化１２】
2005011806.tif 000008
【００３３】
【化１３】
2005011806.tif 000009
【００３４】
【化１４】
2005011806.tif 000010
【００３５】
【化１５】
2005011806.tif 000011
【００３６】
【化１６】
2005011806.tif 000012
【００３７】
【化１７】
2005011806.tif 000013
【００３８】
【化１８】
2005011806.tif 000014
【００３９】
【化１９】
2005011806.tif 000015
【００４０】
【化２０】
2005011806.tif 000016
【００４１】
【化２１】
2005011806.tif 000017
【００４２】
【化２２】
2005011806.tif 000018
【００４３】
【化２３】
2005011806.tif 000019
【００４４】
【化２４】
2005011806.tif 000020
【００４５】
有機電界発光素子における発光スペクトルは、有機発光材料の蛍光スペクトルに相関がある。一般式（１）や（２）で表される化合物、中でも構造式（３）〜（４２）で示される化合物群の蛍光波長は、ＲＧＢのそれぞれの領域にピークトップを持つことを特徴とする。例えば、代表する化合物として構造式（３）における蛍光スペクトルを図１に示す。図１から、Ｂ領域については少し強度が低いものの、ＲＧＢのそれぞれの領域近傍にピークトップを有していることがわかる。
【００４６】
上記の有機発光材料の発光にカラーフィルターを作用させることにより、ＲＧＢに分光することができる。例えば、陽極と陰極との間に発光領域を有する有機層が設けられた有機電界発光素子において、有機層に一般式（１）や一般式（２）で表される化合物、中でも構造式（３）、（６）〜（１６）で表される化合物が有機発光材料として少なくとも一種含まれている有機電界発光素子にカラーフィルターを作用させることによりＲＧＢの各画素に分けることができる。
【００４７】
また、陽極と陰極との間に発光領域を有する有機層が設けられた有機電界発光素子において、有機層に一般式（１）や（２）で表される化合物、中でも構造式（３）、（６）〜（１６）で表される化合物が有機発光材料として少なくとも一種含まれている有機電界発光素子にカラーフィルターを作用させてＲＧＢを同レベルの強度とすることにより、白色光を得ることができる。
【００４８】
これらの有機発光材料は有機層において単一の使用であってもよいし、Ｂ（ブルー）領域のスペクトルを好適に補正する青色材料からなる青色発光層と積層構造としてもよい。さらに、ホスト材料とドーパントとの組み合わせであってもよく、この場合には、有機層に青色発光を有する発光材料をホストとして、一般式（１）で示される少なくとも一種の発光材料をドーパントとして組み合わせても白色光が得られる。発光領域を有する有機層は単層であっても積層構造であってもよい。
【００４９】
本発明の化合物は、一般的には発光領域を有する有機層中の発光層に含まれるが、該有機層中の他の層に含まれていてもよい。
【００５０】
本発明によれば、単一の化学種によりＲＧＢの発光が得られるため、色ずれなく安定した発光素子を提供でき、製造プロセスにおいても技術面、コスト面で非常に有利である。また、極めて単純な積層構造で白色光を得ることができる。
【００５１】
以下、本発明の実施の一形態を図面をもって説明する。
図２は、本発明の有機電界発光素子の一例を示す概略断面図である。この有機電界発光素子は、ＴＦＴ基板１上に陽極２、発光領域を含む有機層３、陰極４がこの順に形成されている。この有機電界発光素子は、陰極側から光が取り出される上面発光型有機電界発光素子である。
【００５２】
ＴＦＴ基板１は、ガラス、プラスチック及び他の適宜の材料からなる支持体上に駆動用の薄膜トランジスタ（thin film transistor、以下ＴＦＴとする）を設けたものであって、画素ごとにパターニングされた陽極２がＴＦＴの表面を平坦化する平坦化絶縁膜を介して形成されている。該陽極２は仕事関数の大きい銀、クロム、タングステン、銅などの金属やそれらを含む合金、これらの金属や合金の酸化物、またはそれらとＩＴＯ（Indium Tin Oxide）などの積層構造でもよく、例えば、ＩＴＯ層／銀合金層／ＩＴＯ層の積層型構造が挙げられる。
【００５３】
そして、該陽極２上に上記一般式（１）で表される有機発光材料を含む有機層３が形成される。この有機層３について、有機電界発光を得る層構成としては、従来公知の種々の構成を用いることができる。例えば、正孔輸送層と電子輸送層のいずれかを構成する材料が発光性を有する場合、正孔輸送層と電子輸送層の薄膜を積層した構造を使用できる。
【００５４】
更に本発明の目的を満たす範囲で電荷輸送性能を上げるために、正孔輸送層と電子輸送層のいずれか若しくは両方が、複数種の材料の薄膜を積層した構造、または、複数種の材料を混合した組成からなる薄膜を使用してもよい。また、発光性能を上げるために、少なくとも１種以上の蛍光性の材料を用いて、この薄膜を正孔輸送層と電子輸送層の間に挟持した構造、更に少なくとも１種以上の蛍光性の材料を正孔輸送層若しくは電子輸送層、またはこれらの両方に含ませた構造を使用してもよい。以上の場合には、発光効率を改善するため、さらに正孔または電子の輸送を制御するための薄膜をその層構成に含ませることも可能である。
【００５５】
陰極４の電極材料としては、Ｌｉ、Ｍｇ、Ｃａ等の活性な金属とＡｇ、Ａｌ、Ｉｎ等の金属との合金、或いはこれらを積層した構造を使用できる。なお、陰極側から光を取り出す上面発光型有機電界発光素子においては、陰極の厚さを調節することにより、用途に合った光透過率を得ることができる。
この有機電界発光素子を用いて構成される表示装置は、ＴＦＴ基板１の反対側から光を取り出すいわゆる上面発光構造となる。
【００５６】
図３は、後述するように、陰極４上にカラーフィルター５を設け、有機層３で発光した白色光をＲＧＢの各画素に分けるような構成とした有機電界発光素子の概略断面図である。この場合、有機層３で発光した白色光は、ＲＧＢのうち特定の波長のみを通過させ、他はカットするようなカラーフィルター５に通すことで、ＲＧＢの各画素に分けることができる。
【００５７】
なお、上述した実施の形態においては、有機電界発光素子の上面の電極側から発光を取り出すいわゆる上面発光型について説明したが、本発明はこれに限定されるものではなく、下面の電極側から発光を取り出すいわゆる下面発光型の有機電界発光素子についても適用しうる。下面発光型の有機電界発光素子は、例えばガラス基板上に、ＩＴＯなどの光透過性の陽極が形成され、その陽極の上に発光領域を含む有機層が形成され、有機層上には光反射性の陰極が形成されているものである。
【実施例】
【００５８】
次に本発明の有機電界発光素子の実施例を示すが、本発明はこれに限定されるものではない。
【００５９】
合成例
2,6-Dibromopyreneと1-Pyrene boronic Acidを用いてＰｄ（ＰＰｈ３）４（テトラキス(トリフェニルホスフィン)パラジウム）、Ｎａ２ＣＯ３の存在下、トルエン−水中で鈴木カップリング法により上記構造式（３）で表される化合物を合成した。反応式は以下の通りである。
【００６０】
【化２５】
2005011806.tif 000021
【００６１】
得られた生成物は、マススペクトルにて分子イオンピーク（ｍ/ｚ  602）を確認した。この化合物を薄膜にしたときの蛍光スペクトルを図1に示す。構造式（４）および（５）で示される化合物についても上記と同様の方法で合成し、以下の実施例で用いた。
【００６２】
〔実施例１〕
本実施例は、青色材料からなる青色発光層と前記構造式（４）で示す化合物を積層構造として用いた有機電界発光素子を作製した例である。
まず、真空蒸着装置中に、例えば基板側から順にＩＴＯ層（膜厚２０ｎｍ）、Ａｇ合金層（膜厚１００ｎｍ）、ＩＴＯ層（膜厚１０ｎｍ）を積層した積層膜からなる陽極が一表面に形成された３０ｍｍ×３０ｍｍのＴＦＴ基板をセッティングした。その陽極上に、正孔注入層として下記構造式で表されるｍ−ＭＴＤＡＴＡ（4,4´,4"-Tris(3-methylphenylphenylamino)triphenylamine）を真空蒸着法により１０−４Ｐａ以下の真空下で１０ｎｍの厚さになるように成膜した。さらにその上層には、正孔輸送層材料として、下記構造式で表されるα−ＮＰＤ（N,N´-bis-(1-naphthyl)-N,N´-diphenyl-1,1´-biphenyl-4,4´-diamine）を正孔注入層に接して膜厚１００ｎｍで蒸着した。蒸着レートは０．１ｎｍ／秒とした。
【００６３】
【化２６】
2005011806.tif 000022
【００６４】
続いて、発光層として下記構造式で表されるＤＰＶＢｉ（4,4´-Bis(2,2-diphenyl-ethen-l-yl)-diphenyl、青色発光）を正孔輸送層に接して蒸着し、膜厚は１０ｎｍとした。
【００６５】
【化２７】
2005011806.tif 000023
【００６６】
さらに構造式（４）の化合物をＤＰＶＢｉに接して蒸着し、膜厚は２５ｎｍとした。
次いで電子輸送層材料として下記構造式のＡｌｑ3（トリス（８−キノリノール）アルミニウム）を蒸着レート０．２ｎｍ／秒で蒸着し、膜厚は３０ｎｍとした。
【００６７】
【化２８】
2005011806.tif 000024
【００６８】
陰極材料としてはＭｇとＡｇを採用し、これらを共蒸着により、蒸着レート１ｎｍ／秒で光が透過できる程度の厚さ、例えば７０ｎｍの厚さに形成し、その上層に例えばＳｉＮｘからなるパッシベーション膜を成膜した。さらに、その上層に例えば熱硬化樹脂を塗布してガラス基板をかぶせ、加熱により該樹脂を硬化させて封止を行い、図２に示すような有機電界発光素子を作製した。
【００６９】
このように作製した実施例１の有機電界発光素子に、窒素雰囲気下で順バイアス直流電圧を加えて発光特性を評価した。発光色は白色であり、分光測定を行った結果、４６０ｎｍ、５６０ｎｍ、６００ｎｍ付近に発光ピークを有する図４に示すようなスペクトルを得た。分光測定は、大塚電子社製のフォトダイオードアレイを検出器とした分光器を用いた。
【００７０】
また、電圧−輝度測定を行ったところ、図５に示すような結果が得られ、８Ｖで１０００ｃｄ／ｍ2の輝度が得られた。電流発光効率は６ｃｄ／Ａであった。
この有機電界発光素子を作製後、窒素雰囲気下に１カ月間放置したが、素子劣化は観察されなかった。また、初期輝度５００ｃｄ／ｍ2で電流値を一定に通電して連続発光し、強制劣化させた際、輝度が半減するまで１０００時間であった。
【００７１】
〔実施例２〕
本実施例は、前記構造式（３）で示す化合物をドーパント材料として用いた有機電界発光素子を作製した例である。なお、発光層におけるドープ濃度はこれに限定しない。
【００７２】
まず、実施例１と同じＴＦＴ基板を用い、陽極から正孔輸送層（α−ＮＰＤ）形成までは実施例１と同じ条件で各層を形成した。
続いて、発光層として前記構造式（３）で示す化合物を０．０２ｎｍ／秒、前記ＤＰＶＢｉを０．２ｎｍ／秒で共蒸着し、正孔輸送層に接して膜厚４０ｎｍで蒸着した。
【００７３】
次いで電子輸送層材料として前記構造式のＡｌｑ3（トリス（８−キノリノール）アルミニウム）を膜厚１５ｎｍで蒸着し、電子輸送層とした。蒸着レートは０．２ｎｍ／秒とした。
陰極材料としてはＭｇとＡｇを採用し、これらを共蒸着により、蒸着レート１ｎｍ／秒で７０ｎｍの厚さに形成し、その上層にはＳｉＮｘからなるパッシベーション膜、さらにその上層に熱硬化性樹脂を塗布した後にガラス基板をかぶせ加熱により該樹脂を硬化させて封止を行い、図２に示すような有機電界発光素子を作製した。
【００７４】
このように作製した実施例２の有機電界発光素子に、窒素雰囲気下で順バイアス直流電圧を加えて発光特性を評価した。発光色は白色であり、分光測定を行った結果、４７０ｎｍ、５５０ｎｍ、６００ｎｍ付近に発光ピークを有するスペクトルを得た。分光測定は、大塚電子社製のフォトダイオードアレイを検出器とした分光器を用いた。また、電圧−輝度測定を行ったところ、８Ｖで９００ｃｄ／ｍ2の輝度が得られた。電流発光効率は５ｃｄ／Ａであった。
この有機電界発光素子を作製後、窒素雰囲気下に１カ月間放置したが、素子劣化は観察されなかった。また、初期輝度５００ｃｄ／ｍ2で電流値を一定に通電して連続発光し、強制劣化させた際、輝度が半減するまで１３００時間であった。
【００７５】
〔実施例３〕
本実施例は、構造式（５）で示す化合物を単膜にて発光層とした有機電界発光素子を作製した例である。
【００７６】
まず、実施例１と同じＴＦＴ基板を用い、正孔注入層（ｍ−ＭＴＤＡＴＡ）の膜厚を５０ｎｍ、正孔輸送層（α−ＮＰＤ）の膜厚を４５ｎｍとし、それ以外の条件は実施例１と同じ条件で陽極から正孔輸送層（α−ＮＰＤ）までの各層を形成した。
【００７７】
次に、発光層として構造式（５）で示す化合物を膜厚３０ｎｍで正孔輸送層に接して蒸着した。次いで電子輸送層材料として前記構造式のＡｌｑ3（トリス（８−キノリノール）アルミニウム）を蒸着した。Ａｌｑ3からなるこの電子輸送層の膜厚は３５ｎｍとし、蒸着レートは０．２ｎｍ／秒とした。
【００７８】
陰極材料としてはＭｇとＡｇを採用し、これらを共蒸着により、蒸着レート１ｎｍ／秒で７０ｎｍの厚さに形成し、その上層にはＳｉＮｘからなるパッシベーション膜、さらにその上層に熱硬化性樹脂を塗布した後にガラス基板をかぶせ加熱により該樹脂を硬化させて封止を行い、図２に示すような有機電界発光素子を作製した。
このように作製した有機電界発光素子に、窒素雰囲気下で順バイアス直流電圧を加えて発光特性を評価した。発光色は黄白色であり、分光測定を行った結果、４５０ｎｍ、５５０ｎｍ、６００ｎｍ付近に発光ピークを有するスペクトルを得た。分光測定は、大塚電子社製のフォトダイオードアレイを検出器とした分光器を用いた。また、電圧−輝度測定を行ったところ、８Ｖで９００ｃｄ／ｍ２の輝度が得られた。電流発光効率は４ｃｄ／Ａであった。
【００７９】
この有機電界発光素子を作製後、窒素雰囲気下に１カ月間放置したが、素子劣化は観察されなかった。また、初期輝度５００ｃｄ／ｍ２で電流値を一定に通電して連続発光し、強制劣化させた際、輝度が半減するまで７００時間であった。
【図面の簡単な説明】
【００８０】
【図１】この発明の有機電界発光素子で用いられる構造式（３）の化合物の蛍光スペクトルを示した図である。
【図２】この発明の有機電界発光素子の一例の概略断面図である。
【図３】この発明の有機電界発光素子の他の一例の概略断面図である。
【図４】実施例１で作製した有機電界発光素子の発光スペクトルを示した図である。
【図５】この発明の有機電界発光素子の一例の電圧−輝度測定の結果を示す図である。
【符号の説明】
【００８１】
１…基板、２…陽極、３…有機層、４…陰極
【図１】
2005011806.tif 000031
【図２】
2005011806.tif 000032
【図３】
2005011806.tif 000033
【図４】
2005011806.tif 000034
【図５】
2005011806.tif 000035